(57)【要約】【課題】フィッシュアイの問題がなく、透明性及び接着性に優れ、多層成形による一体成形可能な接着性積層フィルム及び当該接着性積層フィルムを外層として有してなる積層包装材を提供する。【解決手段】シラン化合物をグラフトさせたポリオレフィンであるシラン変性ポリオレフィン層の厚さが１０μｍ以上１０００μｍ以下であり、その少なくとも片面に、層の厚さが１μｍ以上１００μｍ以下であるシラノール縮合触媒含有ポリオレフィン層が積層されてなる接着性積層フィルム及び当該接着性積層フィルムを外層として有してなる積層包装材。【選択図】なし【特許請求の範囲】
【請求項１】
シラン変性ポリオレフィン層の少なくとも片面に、シラノール縮合触媒含有ポリオレフィン層が積層されてなることを特徴とする接着性積層フィルム。
【請求項２】
シラン変性ポリオレフィンが、シラン化合物をグラフトさせたポリオレフィンである、請求項１に記載の接着性積層フィルム。
【請求項３】
厚さが１０μｍ以上１０００μｍ以下である、請求項１又は２に記載の接着性積層フィルム。
【請求項４】
シラン変性ポリオレフィン層の厚さが１０μｍ以上１０００μｍ以下であり、シラノール縮合触媒含有ポリオレフィン層の厚さが１μｍ以上１００μｍ以下である、請求項１乃至３の何れか１項に記載の接着性積層フィルム。
【請求項５】
請求項１乃至４の何れか１項に記載の接着性フィルムを外層として有してなることを特徴とする積層包装材。
【請求項６】
請求項１乃至４の何れか１項に記載の接着性フィルムを外層として有してなることを特徴とする電子部材充填材。
【発明の詳細な説明】
【技術分野】
【０００１】
本発明は接着性積層フィルムおよび該積層フィルムを外層に有してなる積層包装材又は充填材に関する。
【背景技術】
【０００２】
接着性積層フィルムは、変性不飽和カルボン酸又はシラン変性ポリオレフィン樹脂からなる接着層を最外層に含み、食品および医療品包装材、電子部材充填材として広く用いられている。
例えば、特許文献１（特開昭５６−９３５４２号公報）には、シラン変性ポリオレフィンフィルムを熱融着性樹脂層とし、それを積層包装材の外層とする発明が開示されている。また、特許文献２（特開平２−２２０８４５号公報）には、シラン変性ポリオレフィンフィルムと不飽和カルボン酸変性ポリオレフィンフィルムとを積層してなる熱溶融接着用積層フィルムが開示されている。
【０００３】
一方、特許文献３（特開２０００−３８４８１号公報）には、シラン架橋ポリオレフィンからなるベースポリマーと縮合触媒含有のキャリヤーポリマー（例えばポリエチレン）とを溶融混合した絶縁ケーブル用の樹脂組成物が開示されているが、フィルムや包装材に係る開示はない。
【先行技術文献】
【特許文献】
【０００４】
【特許文献１】特開昭５６−９３５４２号公報
【特許文献２】特開平２−２２０８４５号公報
【特許文献３】特開２０００−３８４８１号公報
【発明の概要】
【発明が解決しようとする課題】
【０００５】
上記特許文献１、２おいて、シラン変性ポリオレフィンの架橋は、フィルム成形をした後に水分と接触させる方法により行われており、加工に際し、煩雑な操作を余儀なくされている。また、近年、積層包装材の多様な用途への展開に伴い、より外観や透明性に優れた積層フィルムが求められている。
本発明は、上記従来技術の欠点が改良された、フィッシュアイの問題がなく、透明性及び接着性に優れ、多層成形による一体成形可能な接着性積層フィルムの提供を課題とする。
【課題を解決するための手段】
【０００６】
本発明者らは、上記課題を解決すべく鋭意検討を重ねた結果、接着性ポリオレフィンフィルムとして、従来のシラン変性ポリオレフィン樹脂に代えて、シラン変性ポリオレフィン層とシラノール縮合触媒含有ポリオレフィン層とを積層した積層フィルムを用いることにより、成形後のフィッシュアイを防止することができ、また透明性を改善することができ、さらに接着力を向上できることを見出した。本発明はこれらの知見に基づいて成し遂げられたものです。
【０００７】
すなわち本発明の要旨は、次の［１］〜［６］のとおりである。
［１］シラン変性ポリオレフィン層の少なくとも片面に、シラノール縮合触媒含有ポリオレフィン層が積層されてなることを特徴とする接着性積層フィルム。
［２］シラン変性ポリオレフィンが、シラン化合物をグラフトさせたポリオレフィンで
ある、［１］に記載の接着性積層フィルム。
【０００８】
［３］厚さが１０μｍ以上１０００μｍ以下である、［１］又は［２］に記載の接着性積層フィルム。
［４］シラン変性ポリオレフィン層の厚さが１０μｍ以上１０００μｍ以下であり、シラノール縮合触媒含有ポリオレフィン層の厚さが１μｍ以上１００μｍ以下である、［１］乃至［３］の何れかに記載の接着性積層フィルム。
【０００９】
［５］［１］乃至［４］の何れかに記載の接着性フィルムを外層として有してなることを特徴とする積層包装材。
［６］［１］乃至［４］の何れかに記載の接着性フィルムを外層として有してなることを特徴とする電子部材充填材。
【発明の効果】
【００１０】
本発明によれば、フィッシュアイの問題がなく、優れた外観（透明性）と接着性を有し、多層成形による一体成形可能な接着性積層フィルムを提供することができる。
【発明を実施するための形態】
【００１１】
以下、本発明をさらに詳細に説明する。なお、本発明は、以下に説明する実施の形態に限定されるものではなく、その要旨の範囲内で種々変形して実施することができる。
本発明の接着性積層フィルムは、シラン変性ポリオレフィン層に、シラノール縮合触媒含有ポリオレフィン層が積層されてなることに特徴を有するものである。すなわち本発明において、シラン変性ポリオレフィン層と、シラノール縮合触媒含有ポリオレフィン層とは隣接して積層フィルムを形成するものである。
【００１２】
（ａ）シラン変性ポリオレフィン
本発明で用いるシラン変性ポリオレフィンにおけるポリオレフィンとしては、例えば、エチレン単独重合体（ポリエチレン）、主成分のエチレンとエチレン以外のα−オレフィンやビニルエステル（例えば酢酸ビニル等）又は不飽和カルボン酸エステル（例えばエチルアクリレート等）との共重合体、プロピレン単独重合体、主成分のプロピレンとプロピレン以外のα−オレフィン（エチレンを含む）との共重合体等が挙げられる。これらの中でポリエチレン、エチレンとエチレン以外のα−オレフィンの共重合体が特に好ましい。
【００１３】
これらは単独で用いても、２種以上を任意の組合せで併用してもよい。
シラン変性ポリオレフィンは、例えば、上記ポリオレフィンに、加水分解可能な有機基を有するオレフィン性不飽和シラン化合物を、ラジカル発生剤の存在下に共重合させることによって得られる。この反応において、不飽和シラン化合物は、ベースとなるポリオレフィン相互の架橋点となるようにポリオレフィンにグラフト化されるものである。また、得られたシラン変性ポリオレフィンを、「シラン化合物をグラフトさせたポリオレフィン」ということがある。
【００１４】
ここで、加水分解可能な有機基を有するオレフィン性不飽和シラン化合物とは、下記一般式（１）：
ＲＳｉＲ’ｎＹ３−ｎ      （１）
（式中、Ｒは１価のオレフィン性不飽和炭化水素基を示し、Ｙは加水分解し得る有機基示し、Ｒ’は脂肪族不飽和炭化水素以外の１価の炭化水素基あるいはＹと同じものを示し、ｎは０、１又は２を示す。）で表されるシラン化合物をいう。
【００１５】
一般式（１）において、Ｒはビニル基、アリル基、イソプロペニル基、ブテニル基等が好ましく、Ｒ’はメチル基、エチル基、プロピル基、デシル基、フェニル基等が好ましく
、Ｙはメトキシ基、エトキシ基、ホルミルオキシ基、アセトキシ基、プロピオノキシ基、アルキルないしアリールアミノ基が好ましい。
また、好ましいシラン化合物としては、例えば、下記一般式（２）
ＣＨ２＝ＣＨＳｉ（ＯＡ）３      （２）
（式中、Ａは炭素数１〜８の１価の炭化水素基を示す。）
で表される化合物が挙げられる。
【００１６】
さらに具体的には、例えば、ビニルトリメトキシシラン、ビニルトリエトキシシラン、ＣＨ２＝Ｃ（ＣＨ３）ＣＯＯＣ３Ｈ６Ｓｉ（ＯＡ）３（但し、Ａは上記と同義である。）で表される化合物、例えばγ−メタクリロイルオキシプロピルトリメトキシシラン、γ−メタクリロイルオキシプロピルトリエトキシシラン等が挙げられる。これらの中で、ビニルトリメトキシシラン、ビニルトリエトキシシラン、γ−メタクリロイルオキシプロピルトリエトキシシランが好ましい。
【００１７】
これらは単独で用いても、２種以上を任意の組合せで併用してもよい。
これら化合物の添加量は、シラン変性ポリオレフィンの全質量を基準にして、通常０．０１質量％以上、好ましくは０．１質量％以上、より好ましくは０．７質量％以上であり、通常１５質量％以下、好ましくは１０質量％以下、より好ましくは７質量％以下、さらに好ましくは４質量％以下である。添加量が少なすぎると充分なグラフト化が困難となる傾向があり、また多すぎると成形不良となる傾向があるとともに経済的でなくなる。この添加量は、シラン変性ポリオレフィンにおけるシラン化合物に由来する単位と同じ意味をもつものである。
【００１８】
使用されるラジカル発生剤としては、重合開始作用の強い種々の有機過酸化物及びパーエステル、例えば、ジクミルパーオキサイド、α，α′−ビス（ｔ−ブチルパーオキシジイソプロピル）ベンゼン、ジ−ｔ−ブチルパーオキサイド、ｔ−ブチルクミルパーオキサイド、ジ−ベンゾイルパーオキサイド、２，５−ジメチル−２，５−ビス（ｔ−ブチルパーオキシ）ヘキサン、ｔ−ブチルパーオキシピバレート、ジ−ｔ−ブチルパーオキサイド、ｔ−ブチルパーオキシ−２−エチルヘキサノエート等が挙げられる。これらの中で、ジクミルペルオキシド、ベンゾイルペルオキシドが好ましい。
【００１９】
これらラジカル発生剤は、単独で用いても、２種以上を任意の組合せで併用してもよい。
ラジカル発生剤の使用量は、シラン変性ポリオレフィンの全質量を基準にして、通常０．０１質量％以上、好ましくは０．０３質量％以上、より好ましくは０．０５質量％以上であり、通常０．５質量％以下、好ましくは０．４質量％以下、より好ましくは０．２質量％以下である。使用量が少なすぎると充分なグラフト化反応が困難となる傾向があり、また多すぎると押出加工性が低下するとともに成形表面が悪くなる傾向がある。
【００２０】
また、シラン変性ポリオレフィンとしては、前記シラン化合物と、例えばエチレンとの通常のランダム共重合体であって、低密度ポリエチレンにおける通常の高圧重合条件下にラジカル共重合させることにより得られる共重合体であってもよい。このラジカル共重合の場合、酢酸ビニルやアクリル酸、メタクリル酸及びそれらのエステル等をさらに共重合してもよい。これら共重合体中のシラン化合物に由来する単位の含量は、前記と同様である。
【００２１】
上記シラン変性ポリオレフィンの中で、シラン化合物をグラフトさせたポリオレフィンが好ましい。また、本発明で用いられるシラン変性ポリオレフィンは、シラン化合物に由来する単位の含量が適当であれば二種以上のシラン含有ポリオレフィンをブレンドしたもの、又は、シラン変性ポリオレフィンとポリオレフィンとをブレンドしたものも用いられ
る。
【００２２】
（ｂ）シラノール縮合触媒含有ポリオレフィン
本発明で用いられるシラノール縮合触媒含有ポリオレフィンは、ポリオレフィンとシラノール縮合触媒とを混練し造粒することにより得られる。シラノール縮合触媒含有ポリオレフィンは、通常グラニュール又はペレットの形の粒状物とするが、好ましい形はペレットである。
【００２３】
用いられるポリオレフィンとしては、例えば、エチレン単独重合体（ポリエチレン）、主成分のエチレンとエチレン以外のα−オレフィンやビニルエステル（例えば酢酸ビニル等）又は不飽和カルボン酸エステル（例えばエチルアクリレート等）との共重合体、プロピレン単独重合体、主成分のプロピレンとプロピレン以外のα−オレフィン（エチレンを含む）との共重合体等が挙げられる。これらの中でポリエチレン、エチレンとエチレン以外のα−オレフィンの共重合体が特に好ましい。
これらは単独で用いても、２種以上を任意の組合せで併用してもよい。
【００２４】
シラノール縮合触媒としては、例えば、ジブチル錫ジラウレート、酢酸第一錫、ジブチル錫ジアセテート、ジブチル錫ジオクトエート、ジオクチル錫ジラウレート等の錫触媒；ナフテン酸鉛、ステアリン酸鉛等の鉛触媒；カプリル酸亜鉛、ステアリン酸亜鉛等の亜鉛触媒；ナフテン酸コバルト等のコバルト触媒、チタン酸テトラブチルエステル等のチタン触媒；ステアリン酸カドミウム等のカドミウム触媒；ステアリン酸バリウム、ステアリン酸カルシウム等のアルカリ土類金属触媒等の有機金属触媒が挙げられる。これらの中で錫触媒が好ましい。
これらは単独で用いても、２種以上を任意の組合せで併用してもよい。
【００２５】
シラノール縮合触媒の添加量は、シラノール縮合触媒含有ポリオレフィンの全質量を基準として、通常０．０１質量％以上、好ましくは０．０２質量％以上、より好ましくは０．０５質量％以上であり、通常５質量％以下、好ましくは３質量％以下、より好ましくは２質量％以下である。添加量が少なすぎると十分な架橋反応が進まず、また多すぎるとフィルムの外観が悪化する傾向がある。
【００２６】
シラノール縮合触媒含有ポリオレフィンは、フィルムの成形に際にマスターババッチとして、前記ポリオレフィンに添加して用いてもよい。
本発明で用いるシラン変性ポリオレフィンおよびシラノール縮合触媒含有ポリオレフィンには、必要に応じて、混和可能な熱可塑性樹脂、安定剤、滑材、充填剤、着色剤、発泡剤、その他の補助資材を添加することができる。これらの添加剤は、それ自体既知の通常用いられるものであればよい。
【００２７】
（ｃ）積層方法及び積層フィルム
本発明の接着性積層フィルムは、前記のとおり、シラン変性ポリオレフィン層の少なくとも片面に、シラノール縮合触媒含有ポリオレフィン層が積層されてなるものである。また、本発明において、シラノール縮合触媒含有ポリオレフィン層は、シラン変性ポリオレフィン層の両面に積層されていてもよい。
【００２８】
積層方法は特に限定されないが、例えば、両方の樹脂をインフレーション法又はＴダイ法で共押出し、ダイ内あるいはダイ外で溶融積層してフィルムとする方法が好ましい。共押出し温度は、通常１４０℃以上、好ましくは１６０℃以上、より好ましくは１３０℃以上であり、通常３００℃以下、好ましくは２３０℃以下、より好ましくは２２０℃以下である。
【００２９】
また、積層方法としては、プレス法であってもよい。プレス温度は、通常６０℃以上、好ましくは１００℃以上、より好ましくは１４０℃以上であり、通常３００℃以下、好ましくは２３０℃以下、より好ましくは２００℃以下である。プレス圧力は、通常５Ｋｇｆ/ｃｍ２以上、好ましくは１０Ｋｇｆ/ｃｍ２以上、より好ましくは２０Ｋｇｆ/ｃｍ２以
上であり、通常２００Ｋｇｆ/ｃｍ２以下、好ましくは１５０Ｋｇｆ/ｃｍ２以下、より好ましくは１００Ｋｇｆ/ｃｍ２以下である。
【００３０】
架橋方法は特に限定されないが、例えば、積層フィルムを恒温槽に浸漬する方法、蒸気層に放置する方法、加湿下で放置する方法が好ましい。温度は、通常１０以上、好ましくは４０℃以上、より好ましくは６０℃以上であり、通常１３０℃以下、好ましくは１２０℃以下、より好ましくは１１０℃以下である。湿度は、通常３０％ＲＨ以上、好ましくは４０％ＲＨ以上、より好ましくは５０％ＲＨ以上であり、通常１００％ＲＨ以下である。
【００３１】
本発明の接着性積層フィルム全体の厚みは、接着強度や寸法精度の点から、通常１０００μｍ以下、好ましくは７００μｍ以下、より好ましくは５００μｍ以下であり、通常１０μｍ以上、好ましくは２０μｍ以上、より好ましくは３０μｍ以上である。
また、シラン変性ポリオレフィン層とシラノール縮合触媒含有ポリオレフィン層との厚さの比は、通常１：５０〜５０：１、好ましくは１：１０〜１０：１である。
【００３２】
さらに、各層の具体的な厚さとしては、シラン変性ポリオレフィン層が、通常１０００μｍ以下、好ましくは７００μｍ以下、より好ましくは５００μｍ以下であり、通常１０μｍ以上、好ましくは２０μｍ以上、より好ましくは３０μｍ以上である。また、シラノール縮合触媒含有ポリオレフィン層が、通常１００μｍ以下、好ましくは８０μｍ以下、より好ましくは６０μｍ以下であり、通常１μｍ以上、好ましくは５μｍ以上、より好ましくは１０μｍ以上である。
【００３３】
膜厚が小さすぎると流動性が悪くなり充分な接着が困難となる傾向があり、また大きすぎると寸法精度が悪くなる傾向がある。
本発明の接着性積層フィルムにおけるシラン変性ポリオレフィン層のゲル分率は、通常５質量％以上、好ましくは３０質量％以上、より好ましくは４０質量％以上であり、通常１００質量％以下、好ましくは９９質量％以下、より好ましくは９５質量％以下である。ゲル分率が少なすぎると耐熱性等諸物性が劣る傾向があり、また高すぎると熱融着性が劣る傾向がある。
【００３４】
ここで、ゲル分率は、ソックスレー抽出器を用いて沸騰キシレンにて１０時間抽出を行ったときの不溶物を抽出前の質量に対する百分率として表したものである。
本発明の接着性積層フィルムの剥離接着力は通常５Ｎ／１５ｍｍ以上、好ましくは１０Ｎ／１５ｍｍ以上、より好ましくは１５Ｎ／１５ｍｍ以上で、通常１００Ｎ／１５ｍｍ以下である。剥離接着力が上記下限以上である場合、接着性が高いことから好ましい。剥離接着力が上記上限以下である場合、リサイクルの観点で好ましい。
ここで、剥離接着力は、１６０℃、２０ｋｇｆ／ｃｍ２の条件で３分間プレス後、ヘッドスピード速度１０ｍｍ／ｍｉｎで剥離力を測定する値である。
【００３５】
（ｄ）積層包装材及び充填材
本発明の積層包装材又は充填材は、上記接着性積層フィルムを外層（以下この層を「Ａ」で記すことがある。）として有してなるものである。積層フィルムと外層（Ａ）との接着面は特に限定されないが、シラノール縮合触媒含有ポリオレフィン層であることが好ましい。
【００３６】
積層包装材の層構成としては、例えば、ポリエチレンテレフタレート／Ａ、ナイロン／
Ａ、ポリプロピレン／Ａ、ポリ塩化ビニル／Ａ、アルミ／Ａ、紙／Ａ、セロファン／Ａ、ポリイミド／Ａ等の二層積層物、ポリエチレンテレフタレート／ポリプロピレン／Ａ、ナイロン／ポリプロピレン／Ａ、ポリエチレンテレフタレート／エチレン−酢酸ビニル共重合体鹸化物／Ａ、ナイロン／エチレン−酢酸ビニル共重合体鹸化物／Ａ、ポリプロピレン／エチレン−酢酸ビニル共重合体鹸化物／Ａ、ポリエチレンテレフタレート／アルミ／Ａ、ポリプロピレン／アルミ／Ａ、ポリエチレンテレフタレート／セロファン／Ａ、セロファン／ナイロン／Ａ等の三層積層物、ポリエチレンテレフタレート／アルミ／ポリプロピレン／Ａ、ポリエチレンテレフタレート／Ａ／アルミ／Ａ、Ａ／紙／Ａ／アルミ／Ａ、ナイロン／Ａ／アルミ／Ａ／ポリプロピレン／Ａ等の多層積層物等が挙げられる。
これらの中で、アルミ／Ａ、ポリエチレンテレフタレート／Ａ、ポリイミド／Ａが好ましい。
【００３７】
本発明の接着性積層フィルムの用途は特に制限されないが、優れた外観と接着性を両立できることから包装材および充填フィルム（充填材）として好適に用いることができる。さらに具体的には、例えば、有機エレクトロルミネッセンス素子、半導体発光素子等の電子部材の充填フィルム（電子部材充填材）として特に好ましく用いることができる。これら用途における使用方法は、それ自体既知の通常用いられる方法で行うことができる。
【実施例】
【００３８】
以下に実施例に代わる実験例を挙げて本発明をより具体的に説明する。なお、下記の実施例における各種の製造条件や評価結果の値は、本発明の実施態様における上限又は下限の好ましい値としての意味をもつものであり、好ましい範囲は前記した上限又は下限の値と下記実施例の値又は実施例同士の値との組合せで規定される範囲であってもよい。
【００３９】
［接着性積層フィルムの評価］
＜加工性の評価＞
インフレーション成形によりフィルムを作製する。成形中のバブルの安定性で加工性を評価する。以下の基準で評価する。
○：成形中、バブルが安定している
×：バブルに穴が発生し収縮する
＜フィッシュアイの評価＞
フィルムを横３００ｍｍ×縦２００ｍｍのサイズに切り出し、フィッシュアイカウンター（マミヤ・オーピー社製：コンパクトデジタル表面欠陥検査装置）に設置しフィッシュアイをカウントする。以下の基準で評価する。
○：０．２〜０．５ｍｍ  １００個以下
×：０．２〜０．５ｍｍ  １００個以上
【００４０】
＜剥離接着性の評価＞
試験板を無アルカリガラス板（１００ｍｍ×３０ｍｍ×２ｍｍ）とし、試験片（接着性積層フィルム）をＳＵＳ板（１００ｍｍ×３０ｍｍ×２ｍｍ）に挟んだ試験板を、フッ素化エチレンシート（テフロン（登録商標））及びプレス板で挟み、１６０℃、２０ｋｇｆ／ｃｍ２で３分間加熱加圧してプレスした後、室温まで冷却する。試験環境２３℃、５０％ＲＨ、試験片（接着性封止フィルム）１５ｍｍ×１５ｍｍ、試験板サイズ１０ｃｍ×３ｃｍ、引張試験機（島津製作所社製：（オートグラフＡＧ１０００）を用いて１０ｍｍ／ｍｉｎの引張速度における剥離接着力を測定する。
【００４１】
＜ゲル分率の評価＞
溶媒としてキシレンを用い、ソックスレー型抽出器により約１０時間沸点温度にて試料を抽出し、下式に従い抽出残の重量を百分率で表示する。
ゲル分率（％）＝〔抽出残重量（ｇ）／抽出前試料重量（ｇ）〕×１００
［実施例１］
【００４２】
＜接着性積層フィルムの作製＞
シラン変性（グラフト化）ポリエチレン（密度０．８９０ｇ／ｃｍ３、１９０℃でのメルトフローレート１．３ｇ／１０分）を押出機に投入し、インフレーション成形機にて、ダイス設定温度２００℃とし、シラン変性ポリエチレンフィルムＡを得る。ジオクチル錫ジラウレート１０質量部及びキシレン９０質量の触媒溶液にフィルムＡを浸漬し乾燥する。蒸気層中、９０℃の条件で１６時間放置し架橋処理後ゲル分率を測定するところ、フィルムＡのゲル分率は９０％である。なお、シラン変性ポリエチレンフィルムＡの膜厚を４００μｍとする。
【００４３】
シラノール縮合触媒含有ポリエチレン（密度０．９２０ｇ／ｃｍ３、１９０℃でのメルトフローレート３．０ｇ／１０分、錫触媒含有量：１．０質量％）５質量部とポリエチレン（ＫＳ３４０：日本ポリエチレン社製）９５質量部を押出機に投入し、インフレーション成形機にて、ダイス設定温度２００℃とし、シラノール縮合触媒含有ポリエチレンフィルムＡを得る。なお、シラノール縮合触媒含有ポリエチレンフィルムＡの膜厚を２０μｍとする。
【００４４】
シラン変性ポリエチレンフィルムＡとシラノール縮合触媒含有ポリエチレンフィルムＡをプレス板（ＳＵＳ）／フッ素化ポリエチレン（テフロン（登録商標））シートで挟み、１８０℃、２０ｋｇ／ｃｍ２で６０秒間加熱加圧してプレスし、接着性積層フィルムＡを作製する。この接着性積層フィルムＡを蒸気層中、９０℃、１６ｈｒの条件で架橋処理をする。
【００４５】
＜接着性積層フィルムの評価＞
接着性積層フィルムＡについて、前述の方法で各評価を行うと、ゲル分率８５％、加工性：○、剥離接着力３０Ｎ／１５ｍｍ、フィッシュアイ：○となる。
接着性積層フィルムＡの構成と特性を表１に示す。
［比較例１］
【００４６】
シラノール縮合触媒含有ポリエチレン（密度０．９２０ｇ／ｃｍ３、１９０℃でのメルトフローレート３．０ｇ／１０分、錫触媒含有量：１．０質量％）５質量部をシラン変性ポリエチレン（（密度０．８９０ｇ／ｃｍ３、１９０℃でのメルトフローレート１．３ｇ／１０分））に事前に添加しドライブレンド後、インフレーション成形すること以外は実施例１と同様な操作を行い、シラン変性ポリエチレンおよびシラノール縮合触媒を含有する接着性フィルムＢを作製する。
【００４７】
前述の方法で各評価を行うと、ゲル分率９０％、加工性：×、接着力２０Ｎ／１５ｍｍ、フィッシュアイ：×となる。
接着性フィルムＢの構成と特性を表１に示す。
【００４８】
【表１】
2014139008.tif 000002
【００４９】
上記の結果より次のことが分かる。
実施例１のように、シラン変性ポリエチレンとシラノール縮合触媒含有ポリエチレンを積層した接着性積層フィルムは、加工性がよく、フィッシュアイが低く、外観（透明性）に優れる性能を示す。さらに、実施例１のように、積層することで接着力が増加する。
以上のことから、シラン変性ポリオレフィン層とシラノール縮合触媒含有ポリオレフィン層を積層することにより、優れた外観と接着性を両立した接着性積層フィルムを作製することができることが分かる。
【産業上の利用可能性】
【００５０】
本発明の接着性積層フィルムは、優れた外観と接着性を両立できることから、包装材および充填フィルム（充填材）に適用可能である。具体的には、電子部材充填材として特に好ましく適用可能である。